(57)【特許請求の範囲】
【請求項１】
ぺルオキシドで加硫可能なフルオロエラストマーであって、末端の位置にヨウ素原子を有し、その鎖中に、以下の一般式を有するヨウ素化されたトリアジン誘導体によって形成される単量体単位を有し、ヨウ素化されたトリアジン誘導体の鎖中の単位量が、ポリマーを形成する他の単量体単位１００モル当たり、０．０１〜１．０モルの範囲内であるフルオロエラストマー。
【化１】
0004321922.tif 000013
（式中ＣＸ'２基は、２つのＸ'置換基に結合した炭素原子を表し、Ｘ'は独立してＨ，Ｃｌ，Ｆ，Ｃ１〜Ｃ３のアルキルまたはペルフルオロアルキルにすることができ、ｎ'は２〜２０の範囲内の整数である。）
【請求項２】
式（Ｉ）の化合物は、ｎ'が４〜８の範囲内であり、Ｘ'＝Ｆである化合物であることを特徴とする請求項１記載のフルオロエラストマー。
【請求項３】
フルオロエラストマーの基本構造が、以下の部類の共重合体から選択されることを特徴とする請求項１または２に記載のフルオロエラストマー。
（１）ＶＤＦ（フッ化ビニリデン）を基材とした共重合体であって、ＶＤＦが、以下から選択される少なくとも１つのコモノマーと共重合される共重合体。Ｃ２〜Ｃ８のペルフルオロオレフィン、Ｃ２〜Ｃ８のクロロ−および／またはブロモ−および／またはヨード−フルオロオレフィン、（ペル）フルオロアルキルビニルエーテル（ＰＡＶＥ）ＣＦ２＝ＣＦＯＲｆ（ただし式中Ｒｆは、Ｃ１〜Ｃ６の（ペル）フルオロアルキルである）、ペルフルオロオキシアルキルビニルエーテルＣＦ２＝ＣＦＯＸ（ただし式中Ｘは、１つ以上のエーテル基を有するＣ１〜Ｃ１２のペルフルオロオキシアルキルである）、Ｃ２〜Ｃ８のフッ素化されていないオレフィン（Ｏｌ）。
（２）ＴＦＥ（テトラフルオロエチレン）を基材とした共重合体であって、ＴＦＥが、以下から選択される少なくとも１つのコモノマーと共重合される共重合体。（ペル）フルオロアルキルビニルエーテル（ＰＡＶＥ）ＣＦ２＝ＣＦＯＲｆ（ただし式中Ｒｆは上記に定義されたとおりである）、ペルフルオロオキシアルキルビニルエーテルＣＦ２＝ＣＦＯＸ（ただし式中Ｘは上記に定義されたとおりである）、水素および／または塩素および／または臭素および／またはヨウ素原子を含有するＣ２〜Ｃ８のフルオロオレフィン、Ｃ２〜Ｃ８のフッ素化されていないオレフィン（Ｏｌ）。
【請求項４】
前記フルオロエラストマーの基本構造を形成する各モノマーの組成が、以下から選択されることを特徴とする請求項３記載のフルオロエラストマー。
（ａ）ＶＤＦ  ４５〜８５％，ＨＦＰ（ヘキサフロオロプロペン）  １５〜４５％，ＴＦＥ  ０〜３０％、（ｂ）ＶＤＦ  ５０〜８０％，ＰＡＶＥ  ５〜５０％，ＴＦＥ  ０〜２０％、（ｃ）ＶＤＦ  ２０〜３０％，Ｏｌ  １０〜３０％，ＨＦＰ  ｅ／ｏ  ＰＡＶＥ  １８〜２７％，ＴＦＥ  １０〜３０％、（ｄ）ＴＦＥ  ５０〜８０％，ＰＡＶＥ  ２０〜５０％、（ｅ）ＴＦＥ  ４５〜６５％，Ｏｌ  ２０〜５５％，ＶＤＦ  ０〜３０％、（ｆ）ＴＦＥ  ３２〜６０％，Ｏｌ  １０〜４０％，ＰＡＶＥ  ２０〜４０％、（ｇ）ＴＦＥ  ３３〜７５％，ＰＡＶＥ  １５〜４５％，ＶＤＦ  ５〜３０％。
【請求項５】
モノマーの組成が以下から選択されることを特徴とする請求項４記載のフルオロエラストマー。
（ｄ）ＴＦＥ  ５０〜８０％，ＰＡＶＥ  ２０〜５０％、（ｇ）ＴＦＥ  ３３〜７５％，ＰＡＶＥ  １５〜４５％，ＶＤＦ  ５〜３０％。
【請求項６】
フルオロエラストマーの基本構造が、部類（２）のコポリマーから選択されることを特徴とする請求項３〜５のいずれかに記載のフルオロエラストマー。
【請求項７】
過フッ素化されたモノマーによって形成されることを特徴とする請求項３〜６のいずれかに記載のフルオロエラストマー。
【請求項８】
以下の一般式を有するビス−オレフィンから誘導する単量体単位を含有することを特徴とする請求項１〜７のいずれかに記載のフルオロエラストマー。
【化２】
0004321922.tif 000014
（式中、互いに同じであるかまたは異なるＲ１，Ｒ２，Ｒ３，Ｒ４，Ｒ５，Ｒ６は、ＨまたはＣ１〜Ｃ５のアルキルであり、ＺはＣ１〜Ｃ１８の、アルキレンまたはシクロアルキレン基であって、線状または分枝状であり、任意に酸素原子を含有する。）
【請求項９】
式（ＩＩ）において、ＺがＣ４〜Ｃ１２のペルフルオロアルキレン基であって、Ｒ１，Ｒ２，Ｒ３，Ｒ４，Ｒ５，Ｒ６が水素であることを特徴とする請求項８記載のフルオロエラストマー。
【請求項１０】
Ｚが、以下の式を有する（ぺル）フルオロポリオキシアルキレン基であることを特徴とする請求項８記載のフルオロエラストマー。
【化３】
0004321922.tif 000015
（式中、ＱはＣ１〜Ｃ１０の、アルキレンまたはオキシアルキレン基であり、ｐは０または１であり、ｍおよびｎは、ｍ／ｎ比が０．２〜５の範囲内であって、前記（ペル）フルオロポリオキシアルキレン基の分子量が５００〜１０，０００の範囲内であるような整数である。）
【請求項１１】
請求項８記載のビス−オレフィンから誘導される、鎖中の単位量が、他の基本単量体単位１００モル当たり０．０１〜１．０モルの範囲内であることを特徴とする請求項８〜１０のいずれかに記載のフルオロエラストマー。
【請求項１２】
ぺルオキシド法によって加硫されることを特徴とする請求項１〜１１のいずれかに記載のフルオロエラストマー。
【請求項１３】
請求項１２に記載のフルオロエラストマーに以下のものが添加された加硫ブレンド。
（ａ）以下から選択されるポリマーに対して重量パーセントで、一般には０．５〜１０重量％の範囲内の量の加硫助剤。シアヌル酸トリアリル、イソシアヌル酸トリアリル（ＴＡＩＣ）、トリス（ジアリルアミン）−ｓ−トリアジン、亜リン酸トリアリル、Ｎ，Ｎ−ジアリル−アクリルアミド、Ｎ，Ｎ，Ｎ'，Ｎ'−テトラアリル−マロンアミド、イソシアヌル酸トリビニル、２，４，６−トリビニル−メチルトリシロキサン、Ｎ，Ｎ'−ビスアリルビシクロオクト−７−エン−ジスクシンイミド（ＢＯＳＡ）、式（Ｉ）のビスオレフィンであって、以下の一般式を有するトリアジン。
【化４】
0004321922.tif 000016
（式中ＣＸ'2，Ｘ'およびｎ'は、式（Ｉ）において上記に定義されたとおりである。
（ｂ）ポリマーに対して１〜１５重量％の範囲内の量の金属化合物であって、２価の金属酸化物または水酸化物から選択され、弱い、有機酸または無機酸の、１価または２価の金属塩と任意に会合する金属化合物。
（ｃ）カーボンブラック、硫酸バリウム、ＰＴＦＥから選択される、３００ｎｍよりも小さい粒子直径を有する充填剤。任意には、０．０１モル％〜１０モル％の量のビニルエーテルで改質されるＴＦＥのポリマー。
（ｄ）増粘剤、顔料、老化防止剤、安定剤から選択される添加物。）
【請求項１４】
構成要素（ｃ）がＰＴＦＥであって、任意には、０．０１モル％〜１０モル％の量のビニルエーテルで改質されるＴＦＥのポリマーであり、３０〜７０ｎｍの範囲内の粒子直径を有することを特徴とする請求項１３記載のフルオロエラストマー。
【請求項１５】
燃料ホース、Ｏリング、軸封、およびガスケットなどの製品の製造のための、請求項１〜１４のいずれかに記載のフルオロエラストマーの使用。
【請求項１６】
燃料ホースを製造するための請求項１５記載のフルオロエラストマーの使用。
【請求項１７】
モノマーの重合を、水性乳濁液、バルク、または懸濁液中で行うことを特徴とする請求項１〜１１のいずれかに記載のフルオロエラストマーを得る方法。
【請求項１８】
モノマーの重合を、ペルフルオロポリオキシアルキレンの乳濁液、分散剤またはマイクロエマルションの存在下において、水性乳濁液中で行うことを特徴とする請求項１７記載のフルオロエラストマーを得る方法。
【請求項１９】
モノマーの重合を、ペルフルオロポリオキシアルキレンのマイクロエマルション中で行うことを特徴とする請求項１８記載のフルオロエラストマーを得る方法。
【発明の詳細な説明】
【０００１】
【発明の属する技術分野】
本発明は、向上した物理的性質およびエラストマーの性質と、向上した加工性、特に向上した押出性とを兼ね備えた、ぺルオキシド法によって加硫可能な新規のフルオロエラストマーに関する。
【０００２】
【従来の技術】
さまざまな種類のフルオロエラストマーが、技術上周知であり、高い熱化学安定性を兼ね備えた、非常に良好なエラストマーの性質が必要とされる、すべてのエラストマーの分野において、広く用いられている。そのような生成物の広範な説明については、たとえば“Ullmann's Encyclopedia of Industrial Chemistry", vol. A−１１, pag. ４１７〜４２９（１９８８, VCH Verlagsgesellschaft）を参照のこと。
【０００３】
フルオロエラストマーの加硫は、イオン経路、およびぺルオキシド経路の両方によって行うことができる。前者の場合では、フルオロエラストマーに対して、促進剤（たとえばテトラアルキルアンモニウム塩、テトラアルキルホスホニウム塩、ホスホランアミン塩）を組み合わせて、適切な加硫剤（たとえばポリヒドロキシル化された化合物）を加える。ぺルオキシド加硫において、ポリマーは、ぺルオキシドの存在下でラジカルを生成することができる加硫部位を含有していなければならない。この目的のために、たとえば米国特許第４,０３５,５６５号、米国特許第４,７４５,１６５号、および欧州特許第１９９,１３８号に記載されているように、ヨウ素および／または臭素を含有する加硫部位のモノマーを、ポリマーの骨格に導入してもよく、または、ヨウ素および／または臭素を含有し、ヨウ素化されたおよび／または臭素化された末端基を生成する連鎖移動剤を、重合相中に用いてもよい（たとえば米国特許第４,２４３,７７０号および米国特許第５,１７３,５５３号参照）。
【０００４】
【発明が解決しようとする課題】
ぺルオキシド加硫に用いられるその化合物の欠点は、加工が困難なことにある。特に、ぺルオキシド法によって加硫されたフルオロエラストマーが、イオン法によって加硫されたフルオロエラストマーに比べて、高い圧縮永久ひずみ値に示されるように、エラストマーの性質が劣ることがよく知られている。そのうえ、金型の著しい汚染が認められ、その結果、生産性が低下し、廃棄物が増加する。
【０００５】
したがって、向上した物理的性質およびエラストマーの性質と、向上した押出性とを兼ね備えた、ぺルオキシド法によって加硫可能な利用性のあるフルオロエラストマーを得る必要性が感じられた。
【０００６】
【課題を解決するための手段】
出願人は驚くべき、かつ予期せぬことに、向上した物理的性質およびエラストマーの性質と、向上した加工性、特に向上した押出性とを兼ね備えた、ぺルオキシドによって加硫可能な新規のフルオロエラストマーを見出した。
【０００７】
本発明は、ぺルオキシドで加硫可能なフルオロエラストマーであって、末端の位置にヨウ素原子を有し、その鎖中に、以下の一般式を有するヨウ素化されたトリアジン誘導体によって形成される単量体単位を有し、ヨウ素化されたトリアジン誘導体の鎖中の単位量が、ポリマーを形成する他の単量体単位１００モル当たり、０．０１〜１．０モルの範囲内であるフルオロエラストマーである。
【０００８】
【化５】
0004321922.tif 000002
【０００９】
（式中ＣＸ'２基は、２つのＸ'置換基に結合した炭素原子を表し、Ｘ'は独立してＨ，Ｃｌ，Ｆ，Ｃ１〜Ｃ３のアルキルまたはペルフルオロアルキルにすることができ、ｎ'は２〜２０の範囲内の整数である。）
【００１０】
また本発明は、式（Ｉ）の化合物は、ｎ'が４〜８の範囲内であり、Ｘ'＝Ｆである化合物であることを特徴とする。
【００１２】
また本発明は、フルオロエラストマーの基本構造が、以下の部類の共重合体から選択されることを特徴とする。
【００１３】
（１）ＶＤＦ（フッ化ビニリデン）を基材とした共重合体であって、ＶＤＦが、以下から選択される少なくとも１つのコモノマーと共重合される共重合体。Ｃ２〜Ｃ８のペルフルオロオレフィン、Ｃ２〜Ｃ８のクロロ−および／またはブロモ−および／またはヨード−フルオロオレフィン、（ペル）フルオロアルキルビニルエーテル（ＰＡＶＥ）ＣＦ２＝ＣＦＯＲｆ（ただし式中Ｒｆは、Ｃ１〜Ｃ６の（ペル）フルオロアルキルである）、ペルフルオロオキシアルキルビニルエーテルＣＦ２＝ＣＦＯＸ（ただし式中Ｘは、１つ以上のエーテル基を有するＣ１〜Ｃ１２のペルフルオロオキシアルキルである）、Ｃ２〜Ｃ８のフッ素化されていないオレフィン（Ｏｌ）。
【００１４】
（２）ＴＦＥ（テトラフルオロエチレン）を基材とした共重合体であって、ＴＦＥが、以下から選択される少なくとも１つのコモノマーと共重合される共重合体。（ペル）フルオロアルキルビニルエーテル（ＰＡＶＥ）ＣＦ２＝ＣＦＯＲｆ（ただし式中Ｒｆは上記に定義されたとおりである）、ペルフルオロオキシアルキルビニルエーテルＣＦ２＝ＣＦＯＸ（ただし式中Ｘは上記に定義されたとおりである）、水素および／または塩素および／または臭素および／またはヨウ素原子を含有するＣ２〜Ｃ８のフルオロオレフィン、Ｃ２〜Ｃ８のフッ素化されていないオレフィン（Ｏｌ）。
【００１５】
また本発明は、前記フルオロエラストマーの基本構造を形成する各モノマーの組成が、以下から選択されることを特徴とする。
（ａ）ＶＤＦ  ４５〜８５％，ＨＦＰ（ヘキサフロオロプロペン）  １５〜４５％，ＴＦＥ  ０〜３０％、（ｂ）ＶＤＦ  ５０〜８０％，ＰＡＶＥ  ５〜５０％，ＴＦＥ  ０〜２０％、（ｃ）ＶＤＦ  ２０〜３０％，Ｏｌ  １０〜３０％，ＨＦＰ  ｅ／ｏ  ＰＡＶＥ  １８〜２７％，ＴＦＥ  １０〜３０％、（ｄ）ＴＦＥ  ５０〜８０％，ＰＡＶＥ  ２０〜５０％、（ｅ）ＴＦＥ  ４５〜６５％，Ｏｌ  ２０〜５５％，ＶＤＦ  ０〜３０％、（ｆ）ＴＦＥ  ３２〜６０％，Ｏｌ  １０〜４０％，ＰＡＶＥ  ２０〜４０％、（ｇ）ＴＦＥ  ３３〜７５％，ＰＡＶＥ  １５〜４５％，ＶＤＦ  ５〜３０％。
【００１６】
また本発明は、モノマーの組成が以下から選択されることを特徴とする。
（ｄ）ＴＦＥ  ５０〜８０％，ＰＡＶＥ  ２０〜５０％、（ｇ）ＴＦＥ  ３３〜７５％，ＰＡＶＥ  １５〜４５％，ＶＤＦ  ５〜３０％。
【００１７】
また本発明は、フルオロエラストマーの基本構造が、部類（２）のコポリマーから選択されることを特徴とする。
【００１８】
また本発明は、過フッ素化されたモノマーによって形成されることを特徴とする。
【００１９】
また本発明は、以下の一般式を有するビス−オレフィンから誘導する単量体単位を含有することを特徴とする。
【００２０】
【化６】
0004321922.tif 000003
【００２１】
（式中、互いに同じであるかまたは異なるＲ１，Ｒ２，Ｒ３，Ｒ４，Ｒ５，Ｒ６は、ＨまたはＣ１〜Ｃ５のアルキルであり、ＺはＣ１〜Ｃ１８の、アルキレンまたはシクロアルキレン基であって、線状または分枝状であり、任意に酸素原子を含有する。）
【００２２】
また本発明は、式（ＩＩ）において、ＺがＣ4〜Ｃ12のペルフルオロアルキレン基であって、Ｒ1，Ｒ2，Ｒ3，Ｒ4，Ｒ5，Ｒ6が水素であることを特徴とする。
【００２３】
また本発明は、Ｚが、以下の式を有する（ぺル）フルオロポリオキシアルキレン基であることを特徴とする。
【００２４】
【化７】
0004321922.tif 000004
【００２５】
（式中、ＱはＣ1〜Ｃ10の、アルキレンまたはオキシアルキレン基であり、ｐは０または１であり、ｍおよびｎは、ｍ／ｎ比が０．２〜５の範囲内であって、前記（ペル）フルオロポリオキシアルキレン基の分子量が５００〜１０，０００の範囲内であるような整数である。）
【００２６】
また本発明は、そのようなビス−オレフィンから誘導される、鎖中の単位量が、他の基本単量体単位１００モル当たり０．０１〜１．０モルの範囲内であることを特徴とする。
【００２７】
また本発明は、ぺルオキシド法によって加硫されることを特徴とする。
【００２８】
また本発明は、加硫のブレンドにおいて、以下のものが添加されることを特徴とする。
【００２９】
（ａ）以下から選択されるポリマーに対して重量パーセントで、一般には０．５〜１０重量％、好適には１〜７重量％の範囲内の量の加硫助剤。シアヌル酸トリアリル、イソシアヌル酸トリアリル（ＴＡＩＣ）、トリス（ジアリルアミン）−ｓ−トリアジン、亜リン酸トリアリル、Ｎ，Ｎ−ジアリル−アクリルアミド、Ｎ，Ｎ，Ｎ′，Ｎ′−テトラアリル−マロンアミド、イソシアヌル酸トリビニル、２，４，６−トリビニル−メチルトリシロキサン、Ｎ，Ｎ′−ビスアリルビシクロオクト−７−エン−ジスクシンイミド（ＢＯＳＡ）、式（Ｉ）のビスオレフィンであって、以下の一般式を有するトリアジン。
【００３０】
【化８】
0004321922.tif 000005
【００３１】
（式中ＣＸ′2，Ｘ′およびｎ′は、式（Ｉ）において上記に定義されたとおりである。
【００３２】
（ｂ）ポリマーに対して１〜１５重量％の範囲内の量の金属化合物であって、２価の金属酸化物または水酸化物から選択され、弱い、有機酸または無機酸の、１価または２価の金属塩と任意に会合する金属化合物。
【００３３】
（ｃ）カーボンブラック、硫酸バリウム、ＰＴＦＥから選択される、３００ｎｍよりも小さい粒子直径を有する充填剤。任意には、０．０１モル％〜１０モル％の量のビニルエーテルで改質されるＴＦＥのポリマー。
【００３４】
（ｄ）増粘剤、顔料、老化防止剤、安定剤から選択される添加物。
【００３５】
また本発明は、燃料ホース、Ｏリング、軸封、およびガスケットなどの製品の製造のための前記フルオロエラストマーの使用である。
【００３６】
また本発明は、燃料ホースを製造するための前記フルオロエラストマーの使用である。
【００３７】
また本発明は、モノマーの重合を、水性乳濁液、バルク、または懸濁液中で行うことを特徴とする。
【００３８】
また本発明は、モノマーの重合を、ペルフルオロポリオキシアルキレンの乳濁液、分散剤またはマイクロエマルションの存在下において、水性乳濁液中で行うことを特徴とする。
【００３９】
また本発明は、モノマーの重合を、ペルフルオロポリオキシアルキレンのマイクロエマルション中で行うことを特徴とする。
【００４０】
【発明の実施の形態】
本発明の目的物質は、末端にヨウ素原子を有し、その鎖中に、以下の一般式を有する、ヨウ素化されたトリアジン誘導体によって形成されるモノマー単位を含有する、ぺルオキシドで加硫可能なフルオロエラストマーである。
【００４１】
【化９】
0004321922.tif 000006
【００４２】
（式中ＣＹ′2およびＣＸ′2基は、以下に定義されるように、２つのＹ′またはＸ′置換基に結合した炭素原子を表す。Ｙ′は独立してＨ，Ｃｌ，Ｆ，ＣＨ3，ＣＦ3にすることができ、ｍ′およびｔ′は０〜１の間で選択される整数であって、ｍ′＋ｔ′の和は０または１であり、好適にはｍ′＋ｔ′＝０であり、ｐ′は整数であって、０または１であり、ｔ′＝１のとき１であり、Ｘ′は独立してＨ，Ｃｌ，Ｆ，Ｃ1〜Ｃ3のアルキルまたはペルフルオロアルキル、好適にはＦにすることができ、ｎ′は２〜２０の範囲内の整数であって、好適には４〜１２であり、より好適には４〜８である。）
【００４３】
式（Ｉ）の好適な化合物は、ｍ′＝ｔ′＝ｐ′＝０であり、ｎ′が４〜８の間で成され、Ｘ′＝Ｆである化合物である。
【００４４】
ヨウ素化されたトリアジン誘導体の鎖中の単位量は、一般にそのポリマーを形成する他のモノマー単位１００モル当たり０．０１〜１．０モル、好適には０．０３〜０．５モル、さらに好適には０．０５〜０．２モルである。
【００４５】
一般式（Ｉ）のヨウ素化されたトリアジン誘導体が鎖中に存在することによって、ＧＰＣ（ゲル浸透クロマトグラフィー）によって測定される非常に狭い分子量分布を有するポリマーをもたらすことが、出願人によって見出された。何らかの理論に結び付けなくとも、出願人は、このパラメーターが、向上した押出性を得るための重要なものであるとしている。
【００４６】
新規のポリマーが、向上した加工性および押出性の他に、向上した、物理的性質およびエラストマーの性質、詳しくは低い圧縮永久ひずみをも示すことが、予期せぬことに見出された。
【００４７】
フルオロエラストマーの基本構造は、詳しくは、２つ以上のモノマーから成る、以下の共重合体の部類から選択することができる。
【００４８】
（１）ＶＤＦを基材とした共重合体であって、ＶＤＦは、以下から選択される少なくとも１つのコモノマーと共重合する。たとえばテトラフルオロエチレン（ＴＦＥ）、ヘキサフルオロプロペン（ＨＦＰ）などのＣ2〜Ｃ8のペルフルオロオレフィン、たとえばクロロトリフルオロエチレン（ＣＴＦＥ）、およびブロモトリフルオロエチレンなどのＣ2〜Ｃ8のクロロ−および／またはブロモ−および／またはヨード−フルオロオレフィン、（ペル）フルオロアルキルビニルエーテル（ＰＡＶＥ）ＣＦ2＝ＣＦＯＲf（ただし式中Ｒfは、たとえばトリフルオロメチル、ブロモジフルオロメチル、ペンタフルオロプロピルなどのＣ1〜Ｃ6の（ペル）フルオロアルキルである）、ペルフルオロ−オキシアルキルビニルエーテルＣＦ2＝ＣＦＯＸ（ただし式中Ｘは、たとえばぺルフルオロ−２−プロポキシ−プロピルなどの、１つ以上のエーテル基を有するＣ1〜Ｃ12のペルフルオロ−オキシアルキルである）、たとえばエチレンおよびプロピレンなどのＣ2〜Ｃ8のフッ素化されていないオレフィン（Ｏｌ）。
【００４９】
（２）ＴＦＥを基材とした共重合体であって、ＴＦＥは、以下から選択される少なくとも１つのコモノマーと共重合する。
（ペル）フルオロアルキルビニルエーテル（ＰＡＶＥ）ＣＦ2＝ＣＦＯＲf（ただし式中Ｒfは上記に定義されたとおりである）、ペルフルオロ−オキシアルキルビニルエーテルＣＦ2＝ＣＦＯＸ（ただし式中Ｘは上記に定義されたとおりである）、水素および／または塩素および／または臭素および／またはヨウ素原子を含有するＣ2〜Ｃ8のフルオロオレフィン、Ｃ2〜Ｃ8のフッ素化されていないオレフィン（Ｏｌ）。
【００５０】
好適には、本発明のフルオロエラストマーは、過フッ素化されたモノマーを含有し、また好適には、前記フルオロエラストマーの基本構造が部類（２）のコポリマーから選択される（該部類（２）においては、上記に示されたようにＴＦＥが１つ以上の過フッ素化されたコモノマーによって重合している）。
【００５１】
上記に定義された部類内で、フルオロエラストマーの基本構造を形成するモノマーの、好適な組成は以下のとおりである。
（ａ）ＶＤＦ ４５〜８５％，ＨＦＰ １５〜４５％，ＴＦＥ ０〜３０％、（ｂ）ＶＤＦ ５０〜８０％，ＰＡＶＥ ５〜５０％，ＴＦＥ ０〜２０％、（ｃ）ＶＤＦ ２０〜３０％，Ｏｌ １０〜３０％，ＨＦＰ ｅ／ｏ ＰＡＶＥ １８〜２７％，ＴＦＥ １０〜３０％、（ｄ）ＴＦＥ ５０〜８０％，ＰＡＶＥ ２０〜５０％、（ｅ）ＴＦＥ ４５〜６５％，Ｏｌ ２０〜５５％，ＶＤＦ ０〜３０％、（ｆ）ＴＦＥ ３２〜６０％，Ｏｌ １０〜４０％，ＰＡＶＥ ２０〜４０％、（ｇ）ＴＦＥ ３３〜７５％，ＰＡＶＥ １５〜４５％，ＶＤＦ ５〜３０％。
特に好適な組成は以下のとおりである。
（ｄ）ＴＦＥ ５０〜８０％，ＰＡＶＥ ２０〜５０％
（ｇ）ＴＦＥ ３３〜７５％，ＰＡＶＥ １５〜４５％，ＶＤＦ ５〜３０％
【００５２】
フルオロエラストマーは、以下の一般式を有するビス−オレフィンから誘導されるモノマー単位もまた任意に含有する。
【００５３】
【化１０】
0004321922.tif 000007
【００５４】
（式中、互いに同じであるかまたは異なるＲ1，Ｒ2，Ｒ3，Ｒ4，Ｒ5，Ｒ6は、ＨまたはＣ1〜Ｃ5のアルキルであり、ＺはＣ1〜Ｃ18の、アルキレンまたはシクロアルキレン基であって、線状または分枝状であり、任意に酸素原子を含有し、好適には、少なくとも部分的にフッ素化されているか、または（ペル）フルオロポリオキシアルキレン基である。）
【００５５】
式（ＩＩ）において、Ｚは、好適にはＣ4〜Ｃ12のペルフルオロアルキレン基であり、Ｒ1，Ｒ2，Ｒ3，Ｒ4，Ｒ5，Ｒ6は、好適には水素である。
【００５６】
Ｚが（ペル）フルオロポリオキシアルキレン基である場合、Ｚは、好適には以下の式を有する。
【００５７】
【化１１】
0004321922.tif 000008
【００５８】
（式中ＱはＣ1〜Ｃ10の、アルキレン基またはオキシアルキレン基であり、ｐは０または１であり、ｍおよびｎは、ｍ／ｎ比が０．２〜５の範囲内であって、前記（ペル）フルオロポリオキシアルキレン基の分子量が５００〜１０，０００、好適には１，０００〜４，０００の範囲内であるような整数である。好適には、Ｑは、−ＣＨ2ＯＣＨ2−、−ＣＨ2Ｏ（ＣＨ2ＣＨ2Ｏ）SＣＨ2−（ｓは１〜３の整数）から選択される。）
【００５９】
Ｚがアルキレン基またはシクロアルキレン基である、式（ＩＩ）のビス−オレフィンは、たとえばIzv. Akad. Nauk. SSSR, Ser. Khim., １９６４（２）, ３８４〜６、I. L. Knunyantsらによる記載に従って調製することができ、一方で、（ペル）フルオロポリオキシアルキレンの配列を含有するビス−オレフィンが米国特許第３,８１０,８７４号に記載されている。
【００６０】
そのようなビス−オレフィンから誘導される高分子鎖の単位量は、一般に、そのポリマーの基本構造を形成する上記に挙げられた他のモノマー単位１００モル当たり０．０１〜１．０モル、好適には０．０３〜０．５モル、さらに好適には０．０５〜０．２モルの範囲内である。
【００６１】
本発明の目的であるフルオロエラストマーは、トリアジン誘導体から誘導されるヨウ素化された末端基に加えて、その鎖中にヨウ素および／または臭素原子を任意に含有することができるので、ぺルオキシド法によって加硫可能である。そのようなヨウ素および／または臭素原子の導入は、反応混合物中に、臭素化されたおよび／またはヨウ素化された加硫部位のコモノマーを付加することによって達成され、前記コモノマーは、たとえば、２〜１０の炭素原子を有するブロモ−および／またはヨード−オレフィン（たとえば米国特許第４,０３５,５６５号および米国特許第４,６９４,０４５号に記載されるように）、またはヨード−および／またはブロモ−フルオロアルキルビニルエーテル（米国特許第４,７４５,１６５号、米国特許第４,５６４,６６２号および欧州特許第１９９,１３８号に記載されるように）などであり、該コモノマーを最終生成物中の加硫部位のコモノマー含量が、一般に他の基本モノマー単位１００モル当たり０．０５〜２モルとなるような量で付加する。。
【００６２】
本発明の目的であるフルオロエラストマーを調製する方法は、技術上周知の方法に従って、水性乳濁液中で、任意に鉄塩、銅塩、または銀塩と会合するラジカル開始剤（たとえばアルカリ属またはアンモニウムの、ペルオキソ二硫酸塩、ぺルオキソリン酸塩、ぺルオキソホウ酸塩、またはぺルオキソ炭酸塩）、または他の容易に酸化可能な金属の存在下で、モノマーの共重合によって行うことができる。反応媒体中には、通常さまざまな界面活性剤もまた存在しており、中でも一般式Ｒf2−Ｘ2-Ｍ+（式中Ｒf2は、Ｃ5〜Ｃ16の（ペル）フルオロアルキル鎖、または（ペル）フルオロポリオキシアルキレン鎖であって、Ｘ2-は、−ＣＯＯ-または−ＳＯ3-であり、Ｍ+は、Ｈ+，ＮＨ4+，アルカリ金属イオンから選択される。）で表されるフッ素化された界面活性剤が特に好適である。最もよく用いられるものの中では、アンモニウムペルフルオロオクタノエイト、末端が１つ以上のカルボキシル基である（ペル）フルオロポリオキシアルキレンなどが挙げられる。
【００６３】
反応混合物に添加されるトリアジン誘導体（Ｉ）の量は、最終生成物中に存在すべき量に依存し、本発明に従って予測される低い量で、実質的に、反応媒体中に存在するトリアジン誘導体が完全に鎖の中に入ることを考慮している。
【００６４】
重合が終了すると、たとえば電解質の添加による凝固、または冷却などの通常の方法で、フルオロエラストマーを単離する。
【００６５】
乳化重合の代わりとして、重合を、バルク中または懸濁液中で行ってもよく、既知の技術に従って、適切なラジカル開始剤を存在させた有機液体中で行ってもよい。
重合は、一般に２５〜１５０℃の範囲内の温度で、１０ＭＰａまでの圧力下で行う。
【００６６】
本発明のフルオロエラストマーの製造は、米国特許第４,７８９,７１７号および米国特許第４,８６４,００６号に従って、ペルフルオロポリオキシアルキレンの乳濁液、分散剤、またはマイクロエマルションの存在下、水性乳濁液中で好適に行う。
【００６７】
加硫されたフルオロエラストマーを得るための、本発明フルオロエラストマーのぺルオキシド経路による加硫は、既知の技術に従って、加熱によってラジカルを生成することができるぺルオキシドの添加によって行われる。最もよく用いられる中に、たとえばジ−テルブチル−ぺルオキシドおよび２，５−ジメチル−２，５−ジ（テルブチルぺルオキシ）へキサンなどのジアルキルぺルオキシド、ジクミルぺルオキシド、ジベンゾイルぺルオキシド、ジ−テルブチルぺルベンゾエイト、ジ[１，３−ジメチル−３−（テルブチルぺルオキシ）ブチル]カルボネイトがある。他のぺルオキシド系は、たとえば欧州特許第１３６,５９６号および欧州特許第４１０,３５１号に記載されている。
【００６８】
加硫可能なフルオロエラストマー配合物に対して、たとえば以下の他の添加物が任意に添加される。
【００６９】
（ａ）一般にポリマーに対して０．５〜１０重量％、好適には１〜７重量％の範囲内の量の加硫助剤（curing coagents）。一般的に用いられる加硫助剤としては、シアヌル酸トリアリル、イソシアヌル酸トリアリル（ＴＡＩＣ）、トリス（ジアリルアミン）−ｓ−トリアジン、亜リン酸トリアリル、Ｎ，Ｎ−ジアリル−アクリルアミド、Ｎ，Ｎ，Ｎ′，Ｎ′−テトラアリル−マロンアミド、イソシアヌル酸トリビニル、２，４，６−トリビニル−メチルトリシロキサン、Ｎ，Ｎ′−ビスアリルビシクロオクト−７−エン−ジスクシンイミド（ＢＯＳＡ）、式（Ｉ）のビス−オレフィンであって、以下の一般式を有するトリアジンが挙げられる。
【００７０】
【化１２】
0004321922.tif 000009
【００７１】
（式中ＣＸ′2，Ｘ′およびｎ′は、式（Ｉ）において上記に定義されたとおりである。好適には、式（ＩＶ）において、ｎ′は４〜８の間で成され、ＴＡＩＣが特に好適である。）
【００７２】
（ｂ）ポリマーに対して１〜１５重量％、好適には２〜１０重量％の範囲内の量の金属化合物。該金属化合物は、Ｍｇ，Ｚｎ，Ｃａ，またはＰｂなどの２価の金属の酸化物または水酸化物から選択され、たとえばＢａ，Ｎａ，Ｋ，Ｐｂ，Ｃａの、ステアリン酸塩、安息香酸塩、炭酸塩、シュウ酸塩、または亜リン酸塩などの、有機または無機の弱酸の１価または２価の金属塩と任意に会合する。
【００７３】
（ｃ）カーボンブラック、硫酸バリウム、ＰＴＦＥなどの鉱物充填剤（mineral fillers）。該鉱物充填剤はの粒子直径は、３００ｎｍよりも小さく、好適には１００ｎｍよりも小さく、さらに好適には３０〜７０ｎｍであり、好適には３０〜７０ｎｍのサイズを有するＰＴＦＥが用いられる。ポリテトラフルオロエチレン（ＰＴＦＥ）の代わりとして、ＴＦＥプラストマーポリマー、たとえば０．０１モル％〜１０モル％、好適には０．０１〜４モル％の量のビニルエーテル、好適にはペルフルオロメチルビニルエーテル、ペルフルオロエチルビニルエーテル、ペルフルオロプロピルビニルエーテルによって改質されたＴＦＥポリマーを用いてもよい。好適なプラストマーポリマーは、ＭＶＥで改質されたＴＦＥのプラストマーポリマーである。
【００７４】
（ｄ）増粘剤、顔料、老化防止剤、安定剤などの、他の通常の添加物。
欧州特許第１３６,５９６号に記載されているように、イオンおよびぺルオキシドの両方を混合した加硫系を用いることもできる。
【００７５】
出願人は、本発明フルオロエラストマーが、向上した押出性に加えて、高生産性と加工廃棄物の低減とをもたらす、非常に良好な加工性をもまた示すことを見出した。
【００７６】
本発明のフルオロエラストマーを用いて、燃料ホース、Ｏリング、軸封、ガスケットなど製品を製造することができ、好適には、向上した圧縮永久ひずみと、押出し製品の形態が非常に優れた燃料ホースそ製造することができる（ガーベイ指数（Garvey rating））。
【００７７】
式（Ｉ）のトリアジン誘導体は、ここで参照として組入れる欧州特許第８６０,４３６号に従って、式Ｉ−（ＣＸ′2−ＣＹ′2Ｏ）m′−（ＣＸ′2）n′+1-m′−Ｉ（式中ＣＹ′2、およびＣＸ′2基、Ｘ′，Ｙ′，ｍ′，ｎ′は、式（Ｉ）において上記に定義されたとおりである）の化合物から出発して調製することができる。
【００７８】
本発明は、以下の実施例によって詳細に示されるが、該実施例は、目的を示すのみであって、発明自身の範囲を限定するものではない。
【００７９】
例１
特性決定
例１ａ
ＧＰＣによる分子量の決定
平均分子量Ｍｎ（数）、Ｍｗ（重量）およびＭｚは、３５℃にサーモスタット制御され、溶離剤としてテトラヒドロフランを用いるカラム系列 Ultrastyragel（登録商標）と、屈折率検出器とを用いて、ＧＰＣによって決定した。
例１ｂ
ムーニー粘度ＭＬ（１＋１０′）の測定
ムーニー粘度ＭＬ（１＋１０′）、１２１℃の温度で、ＡＳＴＭ Ｄ１６４６法に従って測定した。
例１ｃ
加硫曲線の決定
下記の例２および３に従って得られるフルオロエラストマーについての加硫曲線は、ＡＳＴＭ Ｄ２０８４−８１法に従い、モリサント（Monsanto）によるオッシレーティングディスクレオメータ（Oscillating Disk Rheometer）（ＯＤＲ）（モデル１００ｓ）を用いて、３°の振動の振幅で、１７７℃で操作して決定した。
【００８０】
以下のデータを表中に示した。
ＭＬ（低いトルク）、ＭＨ（高いトルク）、ｔS2（ＭＬを越えて、２ポンドのトルクの増大に要する時間）、ｔS50（ＭＬを越えて、５０ポンドのトルクの増大に要する時間）、ｔ′90（それぞれ５０％および９０％のトルクの増大に要する時間）。
【００８１】
加硫された生成物に関して、２００℃で８時間の後加硫後の、２００℃で７０時間のＯリング上での圧縮永久ひずみ（ＡＳＴＭ Ｄ３９５）と、２００℃で８時間の後加硫の物理的性質（ＡＳＴＭ Ｄ４１２−８３）とを決定した。結果を表に示す。
例１ｄ
ガーベイ指数の決定
ガーベイ指数は、ＡＳＴＭ Ｄ２２３０−７８法に従って決定した。
例２
ヨウ素化されたトリアジン誘導体存在下でのモノマーの重合による、本発明に従うフルオロエラストマーの合成
６３０ｒｐｍで動作する攪拌器を備えた５ｌのオートクレーブに、３．５ｌの脱塩水と、１８２ｍｌのペルフルオロポリオキシアルキレンのマイクロエマルションとを、真空排気後導入した。このマイクロエマルションは、
―  下記の一般式で表される、酸の末端基を有するペルフルオロポリオキシアルキレン
ＣＦ3Ｏ（ＣＦ2−ＣＦ（ＣＦ3）Ｏ）n（ＣＦ2Ｏ）mＣＦ2ＣＯＯＨ
（式中、ｍ／ｎ＝１０であり、平均分子量は６００である）３９．３ｍｌと、
―  ３０体積％のＮＨ4ＯＨ水溶液３９．３ｍｌと、
―  脱塩水７８．８ｍｌと、
―  下記の一般式で表される、Galden（登録商標）ＤＯ２
ＣＦ3Ｏ（ＣＦ2−ＣＦ（ＣＦ3）Ｏ）n（ＣＦ2Ｏ）mＣＦ3
（式中、ｍ／ｎ＝２０であり、平均分子量は４５０である）２４．４ｍｌとを混合することにより、予め調製しておいた。
【００８２】
次にオートクレーブを８０℃に加熱し、全反応中その温度を保った。さらに、フッ化ビニリデン（ＶＤＦ）              ４７．５モル％
ヘキサフルオロプロペン（ＨＦＰ）        ４５モル％
テトラフルオロエチレン（ＴＦＥ）        ７．５モル％
から成るモノマー混合物を供給し、圧力を２１ｂａｒまで上げた。
【００８３】
次に、
―  開始剤としてのぺルオキソ二硫酸アンモニウム（ＡＰＳ）０．１７５ｇと、
―  以下の一般式（Ｖ）によって表されるトリアジン誘導体
【００８４】
【化１３】
0004321922.tif 000010
０．１７５ｇとを、オートクレーブ内に導入した。
【００８５】
ＶＤＦ          ７０モル％
ＨＦＰ          １９モル％
ＴＦＥ          １１モル％
によって構成される混合物を供給することにより、全重合工程の間、２１ｂａｒの一定圧力を維持した。
【００８６】
２８０分の反応の後、オートクレーブを冷却し、そのラテックスを排出した。１２１℃におけるポリマーのムーニー粘度ＭＬ（１＋１０）が４０である、４５０ｇ／ｌの生成物を得た。そのポリマーにおけるヨウ素の百分率は、０．２重量％であった。Ｆ−ＮＭＲによって測定されたモル組成は、以下のとおりであった。
【００８７】
ＶＤＦ          ７１モル％
ＨＦＰ          １７．５モル％
ＴＦＥ          １１．５モル％
得られたラテックスを凝固し、乾燥させて、ぺルオキシド法によって加硫した。ポリマーおよびその加硫された化合物の特性を表１および２に示す。
【００８８】
特に、本発明フルオロエラストマーが、非常に狭い分子量分布（表１）、ならびに、比較例のフルオロエラストマーに比べて良好なガーベイ指数、および圧縮永久ひずみ（表２）を示すことに注目される。
例３（比較例）
例１で予測される量のモノマーを、脂肪族のジヨード化された誘導体の存在下で重合することによる、先行技術に従うフルオロエラストマーの合成
重合１について記載したのと同じ手順で、同種のポリマーを調製したが、その際、ジヨード化された誘導体を、例１のトリアジン誘導体のヨウ素のモル数と等量のヨウ素のモル数に基づく量で用いた。
【００８９】
１，６−ジヨードペルフルオロへキサンの量は９．８ｇであった。
２１０分間の反応の後、オートクレーブを冷却し、ラテックスを排出した。１２１℃におけるポリマーのムーニー粘度ＭＬ（１＋１０）が４４の生成物４４１ｇ／ｌを得た。そのポリマーにおけるヨウ素の百分率は、０．２重量％であった。ＮＭＲによって測定されたモル組成は、以下のとおりであった。
【００９０】
ＶＤＦ          ７０．５モル％
ＨＦＰ          １８．０モル％
ＴＦＥ          １１．５モル％
得られたラテックスを凝固し、乾燥させて、ぺルオキシド法によって加硫した。ポリマー、およびその加硫された化合物の特性を表１および２に示す。
【００９１】
【表１】
0004321922.tif 000011
【００９２】
【表２】
0004321922.tif 000012